КЛЕЕВАЯ КОМПОЗИЦИЯ С НИЗКИМ СОДЕРЖАНИЕМ ЛОС

1. Композиция, содержащая:
пигментную смесь, содержащую неионогенный пластинчатый наполнитель, присутствующий в пигментной смеси в количестве от 1 мас.% до 9 мас.% в расчете на общую массу пигментной смеси и по меньшей мере второй пигментный материал; и
связующий материал.
2. Композиция по п. 1, отличающаяся тем, что композиция имеет содержание летучих органических соединений не больше, чем 45,000 г/л, рассчитанное в соответствии со Способом 24 по нормам EPA.
3. Композиция по п. 1, отличающаяся тем, что неионогенный пластинчатый наполнитель имеет маслоемкость от 20 г поглощенного льняного масла на 100 г неионогенного пластинчатого наполнителя до 100 г поглощенного льняного масла на 100 г неионогенного пластинчатого наполнителя.
4. Композиция по п. 1, отличающаяся тем, что имеет отношение пигмента к связующему в диапазоне от 4:1 до 1:1.
5. Композиция по п. 1, отличающаяся тем, что имеет вязкость по Брукфильду от 300000 спз до 3000000 спз, измеренную при скорости 5 об/мин, со шпинделем TD при 25°C при измерении через 30 дней после смешения связующего и пигментной смеси.
6. Композиция по п. 1, отличающаяся тем, что имеет общее содержание нелетучих соединений от 64 мас.% до 82 мас.% в расчете на общую массу композиции.
7. Клей, содержащий композицию по п. 1 в по меньшей мере частично высушенном состоянии.
8. Клей по п. 7, отличающийся тем, что:
(a) через 24 часа после нанесения на поверхность подложки клей имеет усадку меньше, чем 3,5 мм при температуре от 4°C до 35°C и относительной влажности от 10% до 90%;
(б) через 48 часов после нанесения на поверхность подложки клей имеет усадку меньше, чем 4,0 мм при температуре от 4°C до 35°C и относительной влажности от 10% до 90%;
(в) через 72 часа после нанесения на поверхность подложки клей имеет усадку меньше, чем 4,5 мм при температуре от 4°C до 35°C и относительной влажности от 10% до 90%;
(г) через 96 часов после нанесения на поверхность подложки клей имеет усадку меньше, чем 5,0 мм при температуре от 4°C до 35°C и относительной влажности от 10% до 90%; и/или
(д) через 168 часов после нанесения на поверхность подложки клей имеет усадку меньше, чем 5,5 мм при температуре от 4°C до 35°C и относительной влажности от 10% до 90%.
9. Изделие, включающее:
первую подложку;
вторую подложку; и
клей, содержащий композицию по п. 1 в, по меньшей мере частично, высушенном состоянии, расположенную между первой и второй подложками.
10. Изделие по п. 9, отличающееся тем, что дополнительно включает множество крепежных элементов, расположенных по всей глубине первой подложки и по меньшей мере по части глубины второй подложки, при этом изделие имеет по меньшей мере одно из следующего:
(a) 20% или меньше выступов крепежа при температуре от 4°C до 35°C и относительной влажности от 10% до 90%, подсчитанных спустя 7 дней или меньше после нанесения клеевой композиции на поверхность по меньшей мере одной из подложек; и/или
(б) 20% или меньше выступов крепежа при температуре от 4°C до 35°C и относительной влажности от 10% до 90%, подсчитанных не больше, чем через 24 часа после нанесения клеевой композиции на поверхность по меньшей мере одной из подложек.
11. Способ формирования клеевого соединения между двумя подложками, включающий:
нанесение композиции по п. 1 на первую подложку; и
приведение в контакт второй подложки с композицией, так что композиция располагается между первой и второй подложками.
12. Композиция, содержащая:
пигментную смесь, содержащую неионогенный пластинчатый наполнитель и по меньшей мере один второй пигментный материал, присутствующий в пигментной смеси в количестве по меньшей мере 30 мас.% в расчете на общую массу пигментной смеси и имеющий средневзвешенную маслоемкость от 20 г поглощенного льняного масла на 100 г по меньшей мере одного второго пигментного материала в расчете на общую массу пигментной смеси, до 100 г поглощенного льняного масла на 100 г по меньшей мере одного второго пигментного материала в расчете на общую массу пигментной смеси; и
связующий материал.
13. Композиция по п. 12, отличающаяся тем, что композиция имеет содержание летучих органических соединений не больше, чем 45,000 г/л, рассчитанное в соответствии со Способом 24 по нормам EPA.
14. Композиция по п. 12, отличающаяся тем, что неионогенный пластинчатый наполнитель присутствует в пигментной смеси в количестве от 1 мас.% до 20 мас.% в расчете на общую массу пигментной смеси.
15. Композиция по п. 12, отличающаяся тем, что неионогенный пластинчатый наполнитель имеет маслоемкость от 20 г поглощенного льняного масла на 100 г неионогенного пластинчатого наполнителя до 100 г поглощенного льняного масла на 100 г неионогенного пластинчатого наполнителя.
16. Композиция по п. 12, отличающаяся тем, что отношение пигмента к связующему находится в диапазоне от 4:1 до 1:1.
17. Композиция по п. 12, отличающаяся тем, что имеет вязкость по Брукфильду от 300000 спз до 3000000 спз, измеренную при скорости 5 об/мин со шпинделем TD при 25°C при измерении спустя 30 дней после смешения связующего и пигментной смеси.
18. Композиция по п. 12, отличающаяся тем, что имеет общее количество нелетучих соединений от 64 мас.% до 82 мас.% в расчете на общую массу композиции.
19. Клей, содержащий композицию по п. 12 в по меньшей мере в частично высушенном состоянии.
20. Клей по п. 19, отличающийся тем, что:
(a) через 24 часа после нанесения на поверхность подложки клей имеет усадку меньше, чем 3,5 мм при температуре от 4°C до 35°C и относительной влажности от 10% до 90%;
(б) через 48 часов после нанесения на поверхность подложки клей имеет усадку меньше, чем 4,0 мм при температуре от 4°C до 35°C и относительной влажности от 10% до 90%;
(в) через 72 часа после нанесения на поверхность подложки клей имеет усадку меньше, чем 4,5 мм при температуре от 4°C до 35°C и относительной влажности от 10% до 90%;
(г) через 96 часов после нанесения на поверхность подложки клей имеет усадку меньше, чем 5,0 мм при температуре от 4°C до 35°C и относительной влажности от 10% до 90%; и/или
(д) через 168 часов после нанесения на поверхность подложки клей имеет усадку меньше, чем 5,5 мм при температуре от 4°C до 35°C и относительной влажности от 10% до 90%.
21. Изделие, включающее:
первую подложку;
вторую подложку; и
клей, содержащий композицию по п. 12 в по меньшей мерев частично высушенном состоянии, расположенную между первой и второй подложками.
22. Изделие по п. 21, отличающееся тем, что дополнительно включает множество крепежных элементов, расположенных по всей глубине первой подложки и по меньшей мере по части глубины второй подложки, при этом изделие имеет по меньшей мере одно из следующего:
(a) 20% или меньше выступов крепежа при температуре от 4°C до 35°C и относительной влажности от 10% до 90%, подсчитанных спустя 7 дней или меньше после нанесения клеевой композиции на поверхность по меньшей мере одной из подложек; и/или
(б) 20% или меньше выступов крепежа при температуре от 4°C до 35°C и относительной влажности от 10% до 90%, подсчитанных не больше, чем через 24 часа после нанесения клеевой композиции на поверхность по меньшей мере одной из подложек.
23. Способ формирования клеевого соединения между двумя подложками, включающий:
нанесение композиции по п. 13 на первую подложку; и
приведение в контакт второй подложки с композицией, так что композиция располагается между первой и второй подложками.